アリルシランと、ジアルキルジハロシラン又はジアルキルジアルコキシシランの形態のジアルキルシランとの組合せで処理された沈降シリカを含む補強充填剤を含有する硫黄硬化性ゴム組成物。前記沈降シリカが、前記ゴム組成物への添加前に、前記アリルシランとジアルキルジハロシラン又はジアルキルジアルコキシシランの形態のジアルキルシランとの組合せで前処理される、請求項1に記載のゴム組成物。前記沈降シリカが、前記ゴム組成物内の現場で、前記アリルシランとジアルキルジハロシラン又はジアルキルジアルコキシシランの形態のジアルキルシランとの組合せで処理される、請求項1に記載のゴム組成物。前記沈降シリカが、A前記ゴム組成物への添加前に前記アリルシランで前処理され、その生成物が前記ゴム組成物内の現場で前記ジアルキルシランで処理されるか、又はB前記ゴム組成物への添加前に前記ジアルキルシランで前処理され、その生成物が前記ゴム組成物内の現場で前記アリルシランで処理される、請求項1に記載のゴム組成物。前記沈降シリカが、A1アリルトリアルコキシシラン、又は2アリルハロシランを含むアリルシランと、B1ジアルキルジハロシラン、又は2ジアルキルジアルコキシシランを含むジアルキルシランとの組合せで処理される、請求項1に記載のゴム組成物。前記アリルシランのためのアリル含有炭化水素基が、-CH2-CH=CH2、-CH2-CH=CH-CH3、-CH2-CH=C-CH32及び-CH2-CCH3=CH-CH3の少なくとも一つを含む、請求項1に記載のゴム組成物。前記アリルシランに関し、A前記アリルトリアルコキシシランは、アリルトリエトキシシラン及びアリルトリメトキシシランの少なくとも一つを含み、B前記アリルハロシランは、アリルトリクロロシラン、アリルメチルジクロロシラン、ジアリルクロロメチルシラン、ジアリルジクロロシラン及びトリアリルクロロシランの少なくとも一つを含む、請求項1に記載のゴム組成物。前記ジアルキルジハロシランがジメチルジクロロシランを含む、請求項1に記載のゴム組成物。前記ジアルキルジアルコキシシランがジメチルジエトキシシランを含む、請求項1に記載のゴム組成物。前記沈降シリカが最初に前記アリルシランで処理され、その得られた生成物が前記ジアルキルジハロシラン又はジアルキルジアルコキシシランで処理される、請求項1に記載のゴム組成物。アリルシランとジアルキルジハロシランの組合せで処理された前記沈降シリカの一般式が、一般式I:[式中、Zは沈降シリカを表し;R1、R2、R3、R4、R5、及びR6は同じ又は異なる基であり、そして各々1~4個の炭素原子を含有するアルキル基、シクロアルキル基、フェニル基、3~18個の炭素原子を含有するアルケン基又は5~8個の炭素原子を有するシクロアルケン基からなり;式中、前記R1、R2、R3、R4、R5、及びR6基の少なくとも一つはアリル水素含有炭化水素基であり;式中、aは0~2の範囲の値であり、bは0~2の範囲の値であり、cは1~3の範囲の値であり、そしてd、e、及びfは、0~3の範囲の値である]で表される、請求項1に記載のゴム組成物。A少なくとも一つの共役ジエン系エラストマー、及びB補強充填剤を含む請求項1に記載のゴム組成物であって、前記補強充填剤は、1前記アリルシランと前記ジアルキルシランの組合せで処理された沈降シリカを含む前記処理シリカ、又は2a前記アリルシランと前記ジアルキルシランの組合せで処理された沈降シリカを含む前記処理シリカと、b前記アリルシランとジアルキルシランの前記組合せによる前記処理をされていない沈降シリカとの組合せ、又は3ゴム補強カーボンブラックと、a前記アリルシランとジアルキルシランの組合せで処理された沈降シリカを含む前記処理シリカ、又はb前記アリルシランとジアルキルシランの組合せで処理された沈降シリカを含む前記処理シリカと、前記アリルシランとジアルキルシランの組合せによる前記処理をされていない沈降シリカとの組合せ、との組合せを含み、前記アリルシランは、アリルハロシラン又はアリルアルコキシシランであり、そして前記ジアルキルシランは、ジアルキルジハロシラン又はジアルキルジアルコキシシランである、請求項1に記載のゴム組成物。前記処理沈降シリカが、前記ゴム組成物への添加前に、前記アリルハロシラン又はアリルアルコキシシランと前記ジアルキルジハロシラン又はジアルキルジアルコキシシランとの前記組合せで前処理される、請求項12に記載のゴム組成物。前記アリルシランとジアルキルシランの組合せで処理されていない前記沈降シリカの、前記ゴム組成物中に含有される共役ジエン系エラストマーへのカップリングを補助するためにシリカカップリング剤を含有し、前記アリルシランはアリルハロシラン又はアリルアルコキシシランであり、前記ジアルキルシランはジアルキルジハロシラン又はジアルキルジアルコキシシランである、請求項12に記載のゴム組成物。前記アリルシランとジアルキルシランの前記組合せで処理された沈降シリカを含む前記処理沈降シリカの、前記ゴム組成物中に含有される共役ジエン系エラストマーへのカップリングを補助するためにシリカカップリング剤を含有し、前記アリルシランはアリルハロシラン又はアリルアルコキシシランであり、前記ジアルキルシランはジアルキルジハロシラン又はジアルキルジアルコキシシランである、請求項13に記載のゴム組成物。前記シリカカップリング剤が、前記シリカ上のヒドロキシル基と反応する部分、及び前記ゴム組成物中に含有されているエラストマーと相互作用する別の異なる硫黄ベースの部分を有する、請求項14に記載のゴム組成物。100重量部のゴムあたりの重量部phrを基にして、A100phrの少なくとも一つの共役ジエン系エラストマーと;B約10~約120、あるいは約40~約100phrの補強充填剤とを含む請求項1に記載のゴム組成物であって、前記補強充填剤は、1約40~約100、あるいは約50~約80phrの前記処理沈降シリカ;20~約60、あるいは約3~約30phrのゴム補強カーボンブラック、及び3所望により約70phrまでの、前記処理をされていない沈降シリカを含む、請求項1に記載のゴム組成物。請求項1に記載のゴム組成物を含む少なくとも一つの部品を有する製品。請求項1に記載のゴム組成物を含む少なくとも一つの部品を有するタイヤ。前記部品がタイヤトレッドである、請求項19に記載のタイヤ。以下の実施例は本発明をさらに説明するために提供される。実施例中、材料の量及びパーセンテージは、特に断りのない限り、重量による。実施例I処理沈降シリカの製造アリルトリクロロシランとジアルキルジハロシランすなわちジメチルジクロロシランの組合せで処理された沈降シリカの評価を実施した。そのような評価のために、沈降シリカを、ゴム組成物への添加前に、アリル/ジメチル処理シリカのサンプル製造に使用される以下の手順によって前処理した。すなわち、沈降シリカをアリルトリクロロシランとジメチルジクロロシラン本明細書ではアリル及びジメチルと呼ぶこともあるの組合せで処理した。約400グラムの沈降シリカを、ディーンスタークトラップと凝縮器を備えた2リットルの樹脂ケトル中の1.5リットルの乾燥トルエンに加えた。トルエン中シリカ懸濁液を撹拌及び加熱還流し、シリカ上の水をトルエンとの共沸によって除去した。ディーンスタークトラップは約21mlの水を回収した。次に、懸濁液を窒素下で70°C未満に冷却し、約200mlのトリエチルアミンを、シリカ処理によって形成されたHClの捕捉剤として作用させるために加えた。次に、アリルトリクロロシラン例えば47グラムとジメチルジクロロシラン例えば23グラムの乾燥トルエン50ml中混合物を撹拌しながら1滴ずつ30分かけて加えた。該混合物を15時間撹拌した後、0.5リットルの水を加えた。次に、混合物のpHを炭酸ナトリウムを用いて7~8に調整した。得られた懸濁液をろ過し、水洗し、150°Cで一晩乾燥させた。実施例II前処理された沈降シリカの評価実施例Iの前処理された沈降シリカのサンプルをゴム組成物中で評価した。以下の表Aに一般的なゴム配合表を示す。部及びパーセンテージは特に断りのない限り重量による。ゴム組成物のサンプルは、密閉式ゴムミキサー内で成分を二つの別個の逐次混合段階又はステップ、すなわち、比較的高温になる第一のノンプロダクティブ混合段階NPと、その後の、著しく低い混合温度に下げて硫黄、硫黄硬化促進剤及び酸化亜鉛を添加する第二のプロダクティブ混合段階PRを用いてブレンドすることによって製造した。そのようなゴム混合手順は当業者には周知である。ノンプロダクティブ混合段階NPの場合、成分を約4分間混合すると、密閉式ゴムミキサー内での高剪断混合によって自己生成的に発生した約150°Cの落下温度になる。この時点でバッチは、関係した密閉式ゴムミキサーから落下又は取り出される。該バッチをシートに伸ばして40°C未満の温度にまで放冷する。次に、このバッチをプロダクティブ混合段階PRで混合する。この間に遊離硫黄、加硫促進剤及び酸化亜鉛を添加し、約2分間混合すると約110°Cの落下温度になる。各サンプルの硬化挙動及び硬化後の様々な物理的性質を以下の表1に示す。硬化ゴムサンプルについては、サンプルを個別に約30分間約150°Cの温度で硬化した。ゴムサンプルは、前処理シリカを含まない対照ゴムサンプルA及びH、残りのゴムサンプルB~Gは様々な前処理沈降シリカを含有する実験ゴムサンプルと識別される。部及びパーセンテージは特に断りのない限り重量による。表1に引用されている上記処理沈降シリカに関するアリルトリクロロシランアリルとジメチルジクロロシランジメチルのモル比又はパーセントについて:b-処理=100アリルc-処理=80アリル/20ジメチル4/1モル比d-処理=60アリル/40ジメチル1.5/1モル比e-処理=40アリル/60ジメチル0.67/1モル比f-処理=20アリル/80ジメチル0.25/1モル比g-処理=100ジメチル表1のカップリング剤について:a=カーボンブラックとシリカカップリング剤の重量比50/50の複合体。表にはカップリング剤として報告されている。シリカカップリング剤は、ビス3-トリエトキシシリルプロピルポリスルフィドを含み、そのポリスルフィドブリッジ中に平均約3.6~約3.8個の連結硫黄原子を有する。EvonicDegussa社製のSi69登録商標のようにテトラスルフィドと呼ばれることもある。h=カーボンブラックとシリカカップリング剤の重量比50/50の複合体。表にはカップリング剤として報告されている。シリカカップリング剤は、ビス3-トリエトキシシリルプロピルポリスルフィドを含み、そのポリスルフィドブリッジ中に平均約2.1~約2.3個の連結硫黄原子を有する。EvonicDegussa社製のSi266登録商標のようにジスルフィドと呼ばれることもある。表1の実験合成ゴムベースのゴムサンプルB、C、D、E、F、及びGの場合、シリカのブレンドはアリルトリクロロシランのみ実験ゴムサンプルB又はジメチルジクロロシランのみ実験ゴムサンプルG並びにアリルトリクロロシランとジメチルジクロロシラン本明細書ではそれぞれアリル及びジメチルと呼ぶの様々な組合せすなわち実験ゴムサンプルC、D、E及びFで処理されているが、すべて対照ゴムサンプルA及びHよりも低い未硬化G’値を示したことがわかる。未硬化G’の最小値はアリルトリクロロシランとジメチルジクロロシランの比率40/60ジメチル/アリルの組合せ、すなわちゴムサンプルDで観察された。このことは、未硬化G’はゴム配合加工の重要な指標であるという意味で重要と考えられる。未硬化G’値が低くなるに従ってゴムの加工は容易になる。すなわち、ゴム組成物は、加工に少ないエネルギーしか必要ないという意味で加工しやすくなる。表1では、アリル/ジメチル処理についての損失正接値は、アリル/ジメチルモル比40/60のアリルトリクロロシランアリルとジメチルジクロロシランジメチル処理を使用したゴムサンプルEで最小値を示している。図面の簡単な説明アリルトリクロロシランアリル又はジメチルジクロロシランジメチルで個別にサンプルB及びG、又はアリルトリクロロシランとジメチルジクロロシランの相乗的と見られる組合せで前処理された沈降シリカを有するゴム組成物の、観察された損失正接値の関係を反映した図面を図1として提供する。図面図1に、表1で報告された実験ゴムサンプルB~Gの損失正接値をプロットした。図1のプロットは、個別に処理されたサンプルB及びG又は様々な比率のアリルトリクロロシランとジメチルジクロロシランの組合せで処理されたサンプルC、D、E及びF沈降シリカを含有する実験ゴムサンプルB、C、D、E、F及びGの損失正接値を示す。図1及び本実施例において、最小損失正接値は、アリルトリクロロシランアリル対ジメチルジクロロシランジメチルのジメチル/アリルモル比60/401.5/1を有する明らかに相乗的なアリルトリクロロシランとジメチルジクロロシランの組合せで前処理されたシリカを含有する実験ゴムサンプルEで達成されていることが容易に観察される。ゴムサンプルB及びGに優るゴム加工の有利性のために、ゴム組成物の損失正接値を約0.12以下にすることが所望であれば、実験ゴムサンプルD、E及びFが適当であるように思われる。これらは、図1中の垂直破線で大体示されているように、約0.55/1~約9/1の範囲のジメチル/アリルモル比のアリルトリクロロシランとジメチルジクロロシランで前処理された沈降シリカを使用したものである。最小損失正接値を所望する場合、約1.5/1約60/40の領域のジメチル/アリルモル比が選択モル比となるようである。本実施例で観察されたように、アリルトリクロロシランとジメチルジクロロシランの組合せで処理された沈降シリカを使用して得られたゴム組成物の損失正接値の低減は、低い損失正接値はゴム組成物の低いヒステリシスを暗示しているという意味において重要であると考えられる。タイヤトレッドに使用されるゴム組成物の低いヒステリシスは、そのようなゴム組成物のトレッドを有するタイヤを備えた関連自動車の燃費が良好であることを示す。従って、ゴム組成物の低い損失正接は、そのようなゴム組成物のトレッドを有するタイヤを備えた関連自動車の燃費が良好であることを示す。未硬化G’データに関して表1で報告されたデータによれば、アリルトリクロロシランとジメチルジクロロシラン両方の組合せで処理された沈降シリカは、ゴム組成物の未硬化G’値を著しく改良低減したことが観察されたと結論付けることもできる。このことは、本発明の追加の重要な側面である。沈降シリカのアリルトリクロロシランとジメチルジクロロシランの組合せ処理は、アリルトリクロロシラン又はジメチルジクロロシランで個別に処理された沈降シリカの使用、すなわちサンプルB及びG、又は非処理沈降シリカと従来のシリカカップリング剤の併用、すなわちゴム組成物A及びHと比較して、相乗効果を有しているようである。本発明を説明する目的で、ある代表的態様及び詳細を示してきたが、本発明の精神又は範囲から離れることなく、様々な変形及び変更がその中でなされうることは当業者には明白であろう。